REVENDICATIONS 1. Article en carbone revêtu ayant une résistance accrue à l'oxydation à haute température, caractérisé en ce qu'il comprend : un article en carbone, cet article comportant une couche poreuse convertie formée en attaquant et en faisant réagir l'article en carbone avec de l'oxyde de bore, cette couche comrerf;ie corrtenarnt des interstices en communication mutuelle et du carbure de bore formé par la réaction de l'oxyde de bore et de l'article en carbone; et un revêtement formant un verre dont une partie au moins se trouve à l'intérieur de la couche convertie, ce revêtement comprenant des composés qui sont sélectionnés dans le groupe constitué par le nitrure de silicium, 1' oxynitrure de silicium et des mélanges de ces corps. 2. Article revêtu selon la revendication 1, caractérisé en ce qu'il comporte un revêtement réfractaire sur le revêtement formant un verre. 3. Article revêtu selon la revendication 2, caractérisé en ce que le revêtement réfractaire comprend des carbures, de borures ou des nitrures de silicium, de zirconium, de tantale, de hafnium, de niobium et de titane, de l'oxynitrure de silicium et du borure ou du nitrure d'aluminium ou des mélanges de ces corps. 4. Article revêtu selon la revendication 3, caractérisé en ce que la couche convertie a une profondeur comprise entre environ 3 et environ 250 microns. 5. Article revêtu selon la revendication 4, caractérisé en ce que la couche convertie a un volume de vides s'élevant jusqu'à environ 50% du volume qui était occupé à l'origine par la couche de carbone. 6. Article revêtu selon la revendication 1, caractérisé en ce que le revêtement formant un verre remplit partiellement les interstices de la couche convertie. 7. Article en carbone revêtu ayant une résistance accrue à l'oxydation à haute température, caractérisé en ce qu'il comprend : un article en carbone, cet article comportant unecouche poreuse convertie qu'on forme en attaquant et en faisant réagir l'article en carbone avec de l'oxyde de bore, cette couche convertie contenant des interstices en communication mutuelle et du carbure de bore formé par la réaction du bore et de l'article en carbone; un revêtement intermédiaire formant un verre et contenant du bore, à l'intérieur de la couche convertie, ce revêtement intermédiaire contenant des composés qui sont sélectionnés dans le groupe constitué par le nitrure de silicium, l'oxynitrure de silicium et des mélanges de ces corps; et un revêtement réfractaire extérieur sur le revêtement intermédiaire. 8. Article revêtu selon la revendication 7, caractérisé en ce que le revêtement réfractaire consiste en nitrure de silicium. 9. Article revêtu selon la revendication 7, caractérisé en ce que le revêtement réfractaire consiste en oxynitrure de silicium. 10. Article en carbone revêtu ayant une résistance accrue à l'oxydation à haute température, caractérisé en ce qu'il comprend : un article en carbone, cet article en carbone comportant une couche poreuse convertie qu'on forme en attaquant et en faisant réagir l'article en carbone avec de l'oxyde de bore gazeux, cette couche convertie contenant des interstices en communication mutuelle et du carbure de bore formé par la réaction de bore et de l'article en carbone; un revêtement intermédiaire formant un verre et contenant du bore et du silicium, dans la couche convertie, ce revêtement intermédiaire comprenant des composés qui sont sélectionnés dans le groupe constitué par le nitrure de silicium, lloxynitrure de silicium et des mélanges de ces corps; et un revêtement réfractaire extérieur sur le revêtement intermédiaire. 11. Article revêtu selon la revendication 10, caractérisé en ce que le revêtement réfractaire consiste en nitrure de silicium. 12. Article revêtu selon la revendication 10, caractérisé en ce que le revêtement réfractaire consiste en oxynitrure de silicium. 13. Procédé pour la fabrication d'un article en carbone revêtu ayant une résistance accrue à l'oxydation à haute température, caractérisé en ce que : on fournit un article en carbone; on met cet article en carbone en contact avec de l'oxyde de bore à une température élevée suffisante pour provoquer une réaction entre l'article en carbone et l'oxyde de bore, pour former ainsi une couche poreuse convertie contenant des interstices en communication mutuelle à l'intérieur de l'article, cette couche contenant du carbure de bore; et on applique un revêtement formant un verre sur la couche convertie, ce revêtement formant un verre comprenant des composés qui sont sélectionnés dans le groupe constitué par le nitrure de silicium, l'oxynitrure de silicium et des mélanges de ces corps. 14. Procédé selon la revendication 13, caractérisé en ce qu'on applique un revêtement réfractaire extérieur sur le revêtement formant un verre. 15. Procédé selon la revendication 13, caractérisé en ce que la température élevée est au moins d'environ 15000C, pour faire en sorte que la couche convertie atteigne- une profondeur comprise entre environ 2 et 250 microns. 16. Procédé selon la revendication 13, caractérisé en ce que la couche convertie a un volume de vides s'élevant jusqu'à environ 50% du volume qui était occupé à l'origine par la couche de carbone. 17. Procédé selon la revendication 13, caractérisé en ce que le revêtement formant un verre comprend une substance principale de formation de verre qui est sélectionnée parmi le bore, le carbure de bore, l'oxyde de bore, le silicium, des alliages de silicium, le dioxyde de silicium, l'oxyde de germanium et des mélanges de ces corps. 18. Procédé selon la revendication 13, caractérisé en ce que le revêtement formant un verre contient également des borures et des oxydes de zirconium, d'aluminium, de magnésium, de hafnium, de titane, des carbures de zirconium, de hafnium, de titane, des nitrures de zirconium, de hafnium, de titane, de silicium et des mélanges de ces corps. 19. Procédé selon la revendication 13, caractérisé en ce qu'on applique le revêtement intermédiaire par dépôt chimique en phase vapeur. 20. Procédé selon la revendication 13, caractérisé en ce qu'on applique le revêtement réfractaire extérieur par dépôt chimique en phase vapeur. 21. Procédé selon la revendication 13, caractérisé en ce que le revêtement réfractaire extérieur comprend des carbures, des borures ou des nitrures de silicium, de zirconium, de tantale, de hafnium, de niobium, de titane, du borure ou du nitrure d'aluminium, ou des mélanges de ces corps. 22. Procédé selon la revendication 13, caractérisé en ce que le revêtement réfractaire consiste en nitrure de silicium. 23. Procédé selon la revendication 13, caractérisé en ce que le revêtement réfractaire consiste en oxynitrure de silicium. 24. Procédé selon la revendication 13, caractérisé en ce qu'on applique le revêtement intermédiaire par la technologie sol-gel. 25. Procédé pour la fabrication d'un article en carbone revêtu ayant une résistance accrue à l'oxydation à haute température, caractérisé en ce que : on fournit un article en carbone; on met cet article en carbone en contact avec de l'oxyde de bore gazeux à une température élevée suffisante pour provoquer une réaction entre l'article en carbone et l'oxyde de bore, pour former ainsi une couche poreuse convertie contenant des interstices en communication mutuelle dans l'article, cette couche contenant du carbure de bore; on applique un revêtement intermédiaire formant un verre sur la couche convertie, ce revêtement intermédiaire comprenant du silicium ou un composé qui contient du silicium; on soumet l'article à l'action d'une atmosphère de nitruration, pour convertir le silicium ou le composé contenant du silicium en nitrure de silicium; et on applique un revêtement réfractaire extérieur sur le revêtement intermédiaire. 26. Procédé selon la revendication 25, caractérisé en ce qu'on sélectionne l'atmosphère de nitruration dans le groupe comprenant N2, NH3, N2H4, et des mélanges de ces corps. 27. Procédé selon la revendication 26, caractérisé en ce qu'on soumet l'article en carbone à l'action de l'atmosphère de nitruration à des températures dans la plage d'environ 13500C à environ 15000C. 28. Procédé selon la revendication 27, caractérisé en ce que l'atmosphère de nitruration contient de faibles quantités d'hydrogène. 29. Procédé selon la revendication 25, caractérisé en ce que l'atmosphère de nitruration contient de l'oxygène ou un composé contenant de l'oxygène, pour convertir le silicium ou le composé contenant du silicium en un oxynitrure de silicium. 30. Procédé selon la revendication 29, caractérisé en ce que le composé contenant de l'oxygène est H2 O ou CO/C02.